【手続補正書】
【提出日】平成25年5月24日(2013.5.24)
【手続補正１】
【補正対象書類名】明細書
【補正対象項目名】００１８
【補正方法】変更
【補正の内容】
【００１８】
本発明者は、前記課題を解決すべく研究を進めた結果、磁気ディスク用ガラス基板において、研削加工により円盤状に仕上げられたガラスディスクの端面部を鏡面研磨を行うことにより、前記課題が解決できることを見出した。
端面部の鏡面研磨工程、すなわち、メカニカルな研磨方式においては、サーマルアスペリテイ障害を防止できる優れた鏡面品質が得られる一方で、研磨表面にごく微細なクラックを生成させてしまうことが知られている。
研磨中においては、研磨の進行に伴ってガラスが削減され、表面が次第に鏡面状態に研磨されていくが、研磨表面に生成された微細なクラックが表層部（表面下）に徐々に伸展していってしまう場合がある。
したがって、鏡面研磨後の端面部は、表面は鏡面であるが、表層部には、微細なクラックが残留している場合がある。
本発明においては、このようなクラックを除去することにより、「モバイル機器」用のハードディスクドライブに用いても十分な耐衝撃性を有する磁気ディスク用ガラス基板を製造することに成功した。
すなわち、この磁気ディスク用ガラス基板においては、ガラスディスクの端面部の鏡面加工工程は、「鏡面研磨」工程と「化学処理」工程の２つのサブプロセスで構成される。「鏡面研磨」工程では、端面部の表面が鏡面状態とされ、「化学処理」工程では、端面部の表層部に存在するクラックが除去される。ここで、「表層部」とは、端面部の表面下の微小な深さまでの領域のことである。また、クラックを除去する処理とは、凹状の欠陥そのものを除去しないとしても、クラックの底部の先鋭形状を鈍化させることによって実質的にクラック形状ではない形状に変質させることによりクラックを除去する処理を含む。
この化学処理では、ガラスディスクを構成するガラスに対する溶解能が所定の処理液、言い換えると、溶解速度が所定の処理液を用い、この化学処理によって除去されるガラスの量は１μｍ以下の少量とされているので、この化学処理によって、すでに鏡面研磨工程によって形成されている鏡面状態が乱されることはない。
なお、ガラスに対する溶解能は、ガラスの種類、処理液の組成や濃度や、環境温度などにより変動するが、本発明は、この化学処理を行うときにおいて、ガラスに対する溶解速度が毎分１０ｎｍ乃至毎分８００ｎｍとなる溶解能であるようにすることが好ましい。
【手続補正２】
【補正対象書類名】明細書
【補正対象項目名】００１９
【補正方法】変更
【補正の内容】
【００１９】
本発明は以下の構成を有する。
【手続補正３】
【補正対象書類名】明細書
【補正対象項目名】００２０
【補正方法】変更
【補正の内容】
【００２０】
〔構成１〕
端面部が鏡面加工された磁気ディスク用ガラス基板であって、端面部は化学処理された表面を有し、端面部の表面の算術平均粗さ（Ｒａ）が１００ｎｍ以下であることを特徴とするものである。
【手続補正４】
【補正対象書類名】明細書
【補正対象項目名】００２３
【補正方法】変更
【補正の内容】
【００２３】
〔構成２〕
構成１を有する磁気ディスク用ガラス基板において、抗折強度が２．２ｋｇｆ以上であることを特徴とするものである。
【手続補正５】
【補正対象書類名】明細書
【補正対象項目名】００２４
【補正方法】変更
【補正の内容】
【００２４】
〔構成３〕
構成１、または、構成２を有する磁気ディスク用ガラス基板において、耐衝撃性が５０００G以上であることを特徴とするものである。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】変更
【補正の内容】
【００３２】
〔構成４〕
構成１乃至構成３のいずれか一を有する磁気ディスク用ガラス基板において、板厚が０．５ｍｍ未満であることを特徴とするものである。
〔構成５〕
構成１乃至構成４のいずれか一を有する磁気ディスク用ガラス基板において、リチウムを含有するアルミノシリケートガラスにより構成されていることを特徴とするものである。
〔構成６〕
構成１乃至構成５のいずれか一を有する磁気ディスク用ガラス基板において、主成分として、ＳｉＯ２を５８乃至７５重量％、Ａｌ２Ｏ３を５乃至２３重量％、Ｌｉ２Ｏを３乃至１０重量％、Ｎａ２Ｏを４乃至１３重量％含有するアルミノシリケートガラスで構成されていることを特徴とするものである。
【手続補正１４】
【補正対象書類名】明細書
【補正対象項目名】００３３
【補正方法】変更
【補正の内容】
【００３３】
〔構成７〕
構成１乃至構成６のいずれか一を有する磁気ディスク用ガラス基板において、化学処理の後に、化学強化処理がなされていることを特徴とするものである。
【手続補正１５】
【補正対象書類名】明細書
【補正対象項目名】００３４
【補正方法】変更
【補正の内容】
【００３４】
〔構成８〕
磁気ディスクであって、構成１乃至構成７のいずれか一を有する磁気ディスク用ガラス基板の主表面上に、少なくとも磁性層が成膜されていることを特徴とするものである。
【手続補正１６】
【補正対象書類名】特許請求の範囲
【補正対象項目名】全文
【補正方法】変更
【補正の内容】
【特許請求の範囲】
【請求項１】
端面部が鏡面加工された磁気ディスク用ガラス基板であって、
前記端面部は、化学処理された表面を有し、
前記端面部の表面の算術平均粗さ（Ｒａ）が１００ｎｍ以下である
ことを特徴とする磁気ディスク用ガラス基板。
【請求項２】
抗折強度が２．２ｋｇｆ以上である
ことを特徴とする請求項１記載の磁気ディスク用ガラス基板。
【請求項３】
耐衝撃性が５０００G以上である
ことを特徴とする請求項１、または、請求項２記載の磁気ディスク用ガラス基板。
【請求項４】
板厚が０．５ｍｍ未満である
ことを特徴とする請求項１乃至請求項３のいずれか一に記載の磁気ディスク用ガラス基板。
【請求項５】
リチウムを含有するアルミノシリケートガラスにより構成されている
ことを特徴とする請求項１乃至請求項４のいずれか一に記載の磁気ディスク用ガラス基板。
【請求項６】
主成分として、ＳｉＯ２を５８乃至７５重量％、Ａｌ２Ｏ３を５乃至２３重量％、Ｌｉ２Ｏを３乃至１０重量％、Ｎａ２Ｏを４乃至１３重量％含有するアルミノシリケートガラスで構成されている
ことを特徴とする請求項１乃至請求項５のいずれか一に記載の磁気ディスク用ガラス基板。
【請求項７】
前記化学処理の後に、化学強化処理がなされている
ことを特徴とする請求項１乃至請求項６のいずれか一に記載の磁気ディスク用ガラス基板。
【請求項８】
請求項１乃至請求項７のいずれか一に記載の磁気ディスク用ガラス基板の主表面上に、少なくとも磁性層が成膜されている
ことを特徴とする磁気ディスク。